(57)【要約】      （修正有）【課題】ガス透過速度が大きく、かつ実用レベルに十分なガスの選択透過性を有する非対称ガス分離膜を提供する。【解決手段】ポリイミドで構成され、スキン層（分離層）と多孔質層（支持層）とから構成される非対称構造を有し、水蒸気透過速度（Ｐ’Ｈ２Ｏ）が４００×１０−５ｃｍ３（ＳＴＰ）／ｃｍ２・ｓｅｃ・ｃｍＨｇ以上であり、水蒸気と窒素の透過速度比（Ｐ’Ｈ２Ｏ／Ｐ’Ｎ２）が１００以上である、ガス分離膜。【効果】前記非対称ガス分離膜はガス透過速度が大きく、水蒸気の選択透過性が高いため、水蒸気を含む混合ガスから水蒸気を除去する（除湿する）ことが高効率で可能となる。【選択図】なし【特許請求の範囲】
【請求項１】
ポリイミドで構成され、
スキン層（分離層）と多孔質層（支持層）とから構成される非対称構造を有し、水蒸気透過速度（Ｐ’Ｈ２Ｏ）が４００×１０−５ｃｍ３（ＳＴＰ）／ｃｍ２・ｓｅｃ・ｃｍＨｇ以上であり、水蒸気と窒素の透過速度比（Ｐ’Ｈ２Ｏ／Ｐ’Ｎ２）が１００以上である、ガス分離膜。
【請求項２】
前記ポリイミドが、下記一般式（１）で表される反復単位を含む、請求項１に記載のガス分離膜。
【化１】
2019076866.tif 000013
〔式（１）中、Ｂはテトラカルボン酸成分に起因する４価のユニットであり、下記式（Ｂ１）および下記式（Ｂ２）で示される構造を含み、Ａはジアミン成分に起因する２価のユニットであり、下記式（Ａ１）及び下記式（Ａ２）で示される構造を含む。〕
【化２】
2019076866.tif 000014
【化３】
2019076866.tif 000015
（式（Ａ１）中、ＲおよびＲ’は、互いに独立に、水素原子または有機基である。）
【化４】
2019076866.tif 000016
（式（Ａ２）中、Ｘは塩素原子又は臭素原子でｎは１〜３である。）
【請求項３】
前記式（１）中のＢが、さらに下記式（Ｂ３）：
【化５】
2019076866.tif 000017
で示される構造を含む、請求項２に記載のガス分離膜。
【請求項４】
請求項１〜３のいずれか一項に記載のガス分離膜の製造方法であって、
ポリイミドと、フェノール系溶媒と脂肪族アルコールとを含む溶媒とを含むポリイミド溶液を用いて、乾湿式相転換法を行う工程を含む、ガス分離膜の製造方法。
【請求項５】
請求項１〜３のいずれか一項に記載のガス分離膜を用いて、水蒸気を含有する混合ガスから水蒸気を分離する方法。
【発明の詳細な説明】
【技術分野】
【０００１】
本発明は、スキン層と多孔質層とから構成される非対称構造を有するガス分離膜であって、膜透過成分の膜透過速度が大きく、中空糸ガス分離膜として実用レベル以上のガスの選択透過性を有するガス分離膜、およびその製造方法に関する。さらに、本発明は、該ガス分離膜を用いたガス分離方法、特に除湿方法に関する。
【背景技術】
【０００２】
種々のガス分離工程においてガス分離膜が使用されている。これらの多くは、ガス選択透過性が高いガラス状ポリマーで形成されたガス分離膜である。一般的に、ガラス状ポリマーで形成されたガス分離膜は、ガスの選択透過性（分離度）は高いが、ガス透過係数（透過速度）が小さいという短所がある。このため、ガラス状ポリマーで形成されたガス分離膜の多くは、多孔質層（支持層）と薄いスキン層（分離層）とから構成される非対称構造、すなわちガスの透過抵抗を生じる分離層を薄くして、ガス透過速度が小さくなり過ぎないようにする構造を有している。
【０００３】
ガス分離膜は、中空糸ガス分離膜モジュールとして好適に用いられる。中空糸ガス分離膜モジュールは、通常、多数の中空糸膜からなる中空糸膜束を、少なくとも混合ガスの導入口と、透過ガスの排出口と、未透過ガスの排出口とを有する容器内に収納して構成される。中空糸ガス分離膜モジュールにおいては、混合ガスは中空糸膜の内側あるいは外側に接する空間へ供給され、中空糸膜に接して流れる間に混合ガス中の特定成分（膜透過成分）が選択的に膜を透過し透過ガスの排出口から回収され、特定成分（膜透過成分）が除かれたガスが非透過ガスの排出口から回収されることによって、ガス分離がおこなわれる。
【０００４】
非対称構造の膜では、膜透過成分が膜を透過する透過速度の律速過程は、通常はスキン層を透過する過程である。多孔質層を透過する過程は透過抵抗が比較的小さいので、膜透過成分が膜を透過する透過速度への影響は、多くの場合、実際上は無視できる。
【０００５】
しかしながら、膜透過成分の膜を透過する透過速度が極めて大きい場合には、膜透過成分が膜を透過する透過速度は、膜透過成分がスキン層を透過する過程のみならず多孔質層を透過する過程によっても実際上無視できない影響を受ける。特に、膜透過成分が水蒸気の場合は、水蒸気が膜を透過する透過速度が他の無機ガスに比べて極めて大きい（数百倍から数千倍に達する）ので、膜を透過する水蒸気の透過速度は多孔質層の透過抵抗によって実際上無視できない影響を受ける。このため、水蒸気が膜を透過する透過速度を大きくした高性能除湿膜の開発が求められていた。
【０００６】
一方、非対称膜において単に多孔質層の多孔性を高めて、膜透過成分が膜を透過するときの透過抵抗をより小さくすることによって膜透過成分が膜を透過する透過速度を大きくしようとすると、透過速度は大きくできるが多孔質層が担うべき膜の支持機能、即ち機械的強度が低下するので、向上された透過速度と実用レベルの機械的強度の両方を併せ持つ実用的な高性能ガス分離膜を得ることは困難であった。また、高強度材料（例えばポリイミド）の選択によって機械的強度を向上させる試みもあるが、高強度材料は一般的にガス透過係数がより小さいという問題があった。
【０００７】
特許文献１においては、少なくとも１種類のポリイミドを含む２種類以上のポリマーの混合物で非対称膜を形成することによって、多孔質層の膜透過成分が膜を透過するときのガス透過抵抗を小さくしながら、かつ、膜の機械的強度を実用レベル以上に保持し得るガス分離膜について記載されている。
【先行技術文献】
【特許文献】
【０００８】
【特許文献１】特開２００２−１７２３１１号公報
【発明の概要】
【発明が解決しようとする課題】
【０００９】
しかしながら、特許文献１に記載の発明においても、水蒸気の透過速度は十分でなく、さらなる改善が求められていた。
【課題を解決するための手段】
【００１０】
本発明の好ましい態様は以下のとおりである。
【００１１】
１．ポリイミドで構成され、
スキン層（分離層）と多孔質層（支持層）とから構成される非対称構造を有し、水蒸気透過速度（Ｐ’Ｈ２Ｏ）が４００×１０−５ｃｍ３（ＳＴＰ）／ｃｍ２・ｓｅｃ・ｃｍＨｇ以上であり、水蒸気と窒素の透過速度比（Ｐ’Ｈ２Ｏ／Ｐ’Ｎ２）が１００以上である、ガス分離膜。
【００１２】
２．前記ポリイミドが、下記一般式（１）で表される反復単位を含む、上記１に記載のガス分離膜。
【００１３】
【化１】
2019076866.tif 000002
〔式（１）中、Ｂはテトラカルボン酸成分に起因する４価のユニットであり、下記式（Ｂ１）および下記式（Ｂ２）で示される構造を含み、Ａはジアミン成分に起因する２価のユニットであり、下記式（Ａ１）及び下記式（Ａ２）で示される構造を含む。〕
【００１４】
【化２】
2019076866.tif 000003
【００１５】
【化３】
2019076866.tif 000004
（式（Ａ１）中、ＲおよびＲ’は、互いに独立に、水素原子または有機基である。）
【００１６】
【化４】
2019076866.tif 000005
（式（Ａ２）中、Ｘは塩素原子又は臭素原子でｎは１〜３である。）
【００１７】
３．前記式（１）中のＢがさらに下記式（Ｂ３）：
【００１８】
【化５】
2019076866.tif 000006
で示される構造を含む、上記２に記載のガス分離膜。
【００１９】
４．上記１〜３のいずれかに記載のガス分離膜の製造方法であって、
ポリイミドと、フェノール系溶媒と脂肪族アルコールとを含む溶媒とを含むポリイミド溶液を用いて、乾湿式相転換法を行う工程を含む、ガス分離膜の製造方法。
【００２０】
５．上記１〜３のいずれかに記載のガス分離膜を用いて、水蒸気を含有する混合ガスから水蒸気を分離する方法。
【発明の効果】
【００２１】
本発明の非対称ガス分離膜は、ガス透過速度が大きく、かつ実用レベルに十分なガスの選択透過性を有する。このため、本発明のガス分離膜を用いると、ガス分離速度が大きく高効率でよりコンパクトな高性能中空糸ガス分離膜モジュールを提供でき、高効率のガス分離を実現できる。特に、水蒸気を含む混合ガスから水蒸気を除去する（除湿する）場合には、極めて高効率に除湿を実施することができる。
【発明を実施するための形態】
【００２２】
本実施形態のガス分離膜の一態様は、ポリイミドで構成され、スキン層（分離層）と多孔質層（支持層）とから構成される非対称構造を有し、水蒸気透過速度（Ｐ’Ｈ２Ｏ）が４００×１０−５ｃｍ３（ＳＴＰ）／ｃｍ２・ｓｅｃ・ｃｍＨｇ以上であり、水蒸気と窒素の透過速度比（Ｐ’Ｈ２Ｏ／Ｐ’Ｎ２）が１００以上である。本実施形態のガス分離膜は、ガスの透過速度が非常に大きい。以下、詳細に説明する。
【００２３】
本発明のガス分離膜は、主としてガス分離性能を担う極めて薄い緻密層（好ましくは厚さが０．００１〜５μｍ）とその緻密層を支える比較的厚い多孔質層（好ましくは厚さが１０〜２０００μｍ）とを有する非対称構造を有する。ガス分離膜は、有効表面積が広く、耐圧性が高いという利点を持つため、非対称中空糸膜を形成することが好ましく、内径が約１０〜３０００μｍで外径が約３０〜７０００μｍの非対称中空糸膜であることがより好ましい。
【００２４】
本発明のガス分離膜は、高い水蒸気透過速度を有する。具体的には、ガス分離膜は、水蒸気透過速度（Ｐ’Ｈ２Ｏ）が、４００×１０−５ｃｍ３（ＳＴＰ）／ｃｍ２・ｓｅｃ・ｃｍＨｇ以上であるのが好ましく、４５０×１０−５ｃｍ３（ＳＴＰ）／ｃｍ２・ｓｅｃ・ｃｍＨｇ以上であるのがより好ましい。上限は特に限定されないが、通常は１０００×１０−５ｃｍ３（ＳＴＰ）／ｃｍ２・ｓｅｃ・ｃｍＨｇ以下である。なお、本明細書において、「ＳＴＰ」は、０℃、１ａｔｍを意味し、「Ｓｔａｎｄａｒｄ  Ｔｅｍｐｅｒａｔｕｒｅ  ａｎｄ  Ｐｒｅｓｓｕｒｅ」の略語である。
【００２５】
本発明のガス分離膜は、ガスの選択透過性（分離度）が高く、水蒸気と窒素の透過速度比（Ｐ’Ｈ２Ｏ／Ｐ’Ｎ２）が、１００以上であるのが好ましく、２５０以上であるのがより好ましい。また、該透過速度比の上限は特に限定されないが、通常１０００００以下である。なお、本明細書において、膜の水蒸気透過速度（Ｐ’Ｈ２０）と、水蒸気と窒素の透過速度比（Ｐ’Ｈ２Ｏ／Ｐ’Ｎ２）は、３５℃におけるものである。
【００２６】
本発明のガス分離膜はポリイミドで構成されるが、本発明の効果が得られる範囲で他のポリマーも材料として含んでもよい。他のポリマーとしては、特に限定はされないが、例えば、ポリイミド、ポリアミド、ポリエーテルスルホン、ポリアミドイミド、ポリエーテルイミド、ポリカーボネート等が挙げられる。
【００２７】
本発明のガス分離膜を構成するポリイミドの好ましい一態様として、下記一般式（１）で示される反復単位を含む芳香族ポリイミドについて説明するが、本発明はこれに限定されるものではない。
【００２８】
【化６】
2019076866.tif 000007
【００２９】
上記一般式（１）中、Ｂはテトラカルボン酸成分に起因する４価のユニットであり、Ａはジアミン成分に起因する２価のユニットである。一般式（１）で表される芳香族ポリイミドを構成するユニットについて以下に詳述する。
【００３０】
ユニットＢは、テトラカルボン酸成分に起因する４価のユニットであり、好ましくは下記式（Ｂ１）で示されるジフェニルヘキサフルオロプロパン構造に基づくユニットＢ１、下記式（Ｂ２）で示されるビフェニル構造に基づくユニットＢ２、および下記式（Ｂ３）で示されるフェニル構造に基づくユニットＢ３からなる群から選ばれる少なくとも１種のユニットを含み、より好ましくは、ユニットＢ１およびユニットＢ２を少なくとも含み、さらに好ましくは、ユニットＢ１、ユニットＢ２、およびユニットＢ３を含む。
【００３１】
【化７】
2019076866.tif 000008
【００３２】
ユニットＢに含まれる各ユニットの含有量は特に限定されない。ユニットＢ１の含有量は、ユニットＢの全ユニット量に対し、好ましくは１０〜７０モル％、より好ましくは２０〜６０モル％である。ユニットＢ２の含有量は、ユニットＢの全ユニット量に対し、好ましくは１０〜８０モル％、より好ましくは２０〜７０モル％である。ユニットＢ３の含有量は、ユニットＢの全ユニット量に対し、０モル％であってもよいが、好ましくは５〜２０モル％、より好ましくは１０〜２０モル％である。ユニットＢは、実質的に、ユニットＢ１およびユニットＢ２、またはユニットＢ１、ユニットＢ２およびユニットＢ３からなることが好ましく、ユニットＢを構成する全ユニットのうち、ユニットＢ１、ユニットＢ２、およびユニットＢ３の合計含有量が８０モル％以上であるのが好ましく、９０モル％以上であるのが好ましく、１００モル％であってもよい。
【００３３】
ジフェニルヘキサフルオロプロパン構造を有するユニットＢ１が少なすぎて、かつビフェニル構造を有するユニットＢ２が多すぎると、得られるポリイミドのガス透過性能が低下して、高性能ガス分離膜を得ることが難しくなる場合がある。一方、ユニットＢ１が多すぎて、かつユニットＢ２が少なすぎると、得られるポリイミドの機械的強度が低下する場合がある。
【００３４】
さらに、ユニットＢは、ユニットＢ１、Ｂ２、Ｂ３以外のその他のテトラカルボン酸に起因する４価のユニットＢ４を含んでもよい。
【００３５】
一般式（１）中のユニットＡは、ジアミン成分に起因する２価のユニットであり、好ましくは下記式（Ａ１）で表されるユニットＡ１および下記式（Ａ２）で表されるユニットＡ２からなる群から選ばれる少なくとも１種を含み、より好ましくはユニットＡ１およびユニットＡ２を含む。
【００３６】
【化８】
2019076866.tif 000009
（式（Ａ１）中、ＲおよびＲ’は、互いに独立に、水素原子または有機基である。）
【００３７】
【化９】
2019076866.tif 000010
（式（Ａ２）中、Ｘは塩素原子又は臭素原子でｎは１〜３である。）
【００３８】
式（Ａ１)中、ＲおよびＲ’は、互いに独立に、水素原子または有機基であり、有機基としては、例えば、メチル基、エチル基、プロピル基等のアルキル基が好ましい。
【００３９】
式（Ａ２）中、複数のＸは、互いに独立に塩素原子または臭素原子であり、好ましくは塩素原子である。式（Ａ２）中、複数のｎは、互いに独立に１〜３であり、好ましくは２である。ユニットＡ２として、下記式（Ａ２−１）で表されるユニットであるのが好ましい。
【００４０】
【化１０】
2019076866.tif 000011
【００４１】
ユニットＡに含まれる各ユニットの含有量は特に限定されない。例えば、ユニットＡ１の含有量は、ユニットＡの全量に対し、好ましくは３０〜７０モル％、より好ましくは３０〜６０モル％である。ユニットＡ１を含むことにより、ガス透過性が向上するが、含有量が多過ぎると分離度が低下してしまう場合がある。ユニットＡ２の含有量は、ユニットＡの全量に対し、好ましくは３０〜７０モル％、より好ましくは３０〜６０モル％である。ユニットＡ２を含むことにより、ガスの分離度が向上するが、その量が多過ぎるとポリマ−が不溶になって製膜が困難になってしまう場合がある。ユニットＡは、実質的にユニットＡ１およびユニットＡ２からなることが好ましく、ユニットＡを構成する全ユニットのうち、ユニットＡ１およびユニットＡ２の合計含有量が８０モル％以上であるのが好ましく、９０モル％以上であるのが好ましく、１００モル％であってもよい。
【００４２】
本実施形態の好ましい一態様として、一般式（１）で示される反復単位からなるポリイミドにおいて、ユニットＢがユニットＢ１およびユニットＢ２を含み、かつ、ユニットＡがユニットＡ１およびユニットＡ２を含む。本実施形態のより好ましい一態様として、ユニットＢがユニットＢ１、ユニットＢ２およびユニットＢ３を含み、かつ、ユニットＡがユニットＡ１およびユニットＡ２を含む。
【００４３】
次に、芳香族ポリイミドの前記各ユニットを導入できるモノマー成分について説明する。
【００４４】
テトラカルボン酸成分とは、一般式（１）で示される反復単位から構成されるポリイミドに、４価の残基Ｂを導入することができる成分のことである。
【００４５】
前記一般式（Ｂ１）で示されるジフェニルヘキサフルオロプロパン構造からなるユニットを導入することができるテトラカルボン酸成分として、（ヘキサフルオロイソプロピリデン）ジフタル酸、その二無水物、又はそのエステル化物を用いることによって得られる。前記（ヘキサフルオロイソプロピリデン）ジフタル酸類としては、４，４’−（ヘキサフルオロイソプロピリデン）ジフタル酸、３，３’−（ヘキサフルオロイソプロピリデン）ジフタル酸、３，４’−（ヘキサフルオロイソプロピリデン）ジフタル酸、それらの二無水物、又はそれらのエステル化物を好適に用いることができるが、特に４，４’−（ヘキサフルオロイソプロピリデン）ジフタル酸、その二無水物、又はそのエステル化物が好ましく、４，４’−（ヘキサフルオロイソプロピリデン）ジフタル酸二無水物がより好ましい。
【００４６】
前記一般式（Ｂ２）で示されるビフェニル構造からなるユニットを導入することができるテトラカルボン酸成分として、ビフェニルテトラカルボン酸、その二無水物、又はそのエステル化物などのビフェニルテトラカルボン酸類を用いることによって得られる。前記ビフェニルテトラカルボン酸類としては、３，３’，４，４’−ビフェニルテトラカルボン酸、２，３，３’，４’−ビフェニルテトラカルボン酸、２，２’，３，３’−ビフェニルテトラカルボン酸、それらの二無水物、又はそれらのエステル化物を好適に用いることができるが、３，３’，４，４’−ビフェニルテトラカルボン酸、その二無水物、又はそのエステル化物が好ましく、３，３’，４，４’−ビフェニルテトラカルボン酸二無水物がより好ましい。
【００４７】
前記一般式（Ｂ３）で示されるフェニル構造に基づく４価のユニットを導入することができるテトラカルボン酸成分として、ピロメリット酸およびその酸無水物等のピロメリット酸類を用いることができる。このピロメリット酸類は、機械的性質を高めるうえで好適であるが、その量が多すぎると製膜時のポリマー溶液が凝固する等、不安定になって中空糸を形成することが困難になる場合がある。
【００４８】
ユニットＢ４を与えるその他のテトラカルボン酸成分は、上記で示される化合物以外のテトラカルボン酸類であり、本発明の効果を損なわず、場合によっては性能をさらに改良し得る化合物が選ばれる。例えば、ジフェニルエ−テルテトラカルボン酸類、ベンゾフェノンテトラカルボン酸類、ジフェニルスルホンテトラカルボン酸類、ナフタレンテトラカルボン酸類、ジフェニルメタンテトラカルボン酸類、ジフェニルプロパンテトラカルボン類等を挙げることができる。
【００４９】
ジアミン成分とは、一般式（１）で示される反復単位から構成されるポリイミドに、２価の残基Ａを導入することができる成分のことである。
【００５０】
式（Ａ１）で示されるジフェニレンスルホン構造に基づく２価のユニットは、ジアミン成分に由来する。
【００５１】
式（Ａ１）の２価のユニットを導入することができるジアミン成分として、３，７−ジアミノ−２，８−ジメチル−ジフェニレンスルフォン（ジメチル−３，７−ジアミノ−ジベンゾチオフェン−５，５−ジオキシドとも表記することがある）、３，７−ジアミノ−２，８−ジエチル−ジフェニレンスルフォン、３，７−ジアミノ−２，６−ジメチル−ジフェニレンスルフォン等のジアミノジフェニレンスルフォン類が挙げられる。
【００５２】
式（Ａ２）のビフェニル構造に基づく２価のユニットを導入することができるジアミン成分として、２，２’，５，５’−テトラクロロベンジジン、３，３’，５，５’−テトラクロロベンジジン、３，３’−ジクロロベンジジン、２，２’−ジクロロベンジジン、２，２’，３，３’，５，５’−ヘキサクロロベンジジン、２，２’，５，５’−テトラブロモベンジジン、３，３’，５，５’−テトラブロモベンジジン、３，３’−ジブロモベンジジン、２，２’−ジブロモベンジジン、２，２’，３，３’，５，５’−ヘキサクロロベンジジン等のベンジジン類が挙げられ、２，２’，５，５’−テトラクロロベンジジンが好ましい。
【００５３】
本実施形態において、ポリイミドは反復単位の総数に対し、式（１）で示される反復単位の数の比率が好ましくは８０モル％以上であり、１００モル％であってもよい。
【００５４】
ポリイミドは、１種のみであってもよいし、２種以上を併用してもよい。
【００５５】
＜ポリイミド溶液の調製＞
本発明のガス分離膜の製造に用いる、ポリイミド溶液の調製方法について説明する。ポリイミド溶液の調製は、有機極性溶媒中にテトラカルボン酸成分とジアミン成分とを所定の組成比で加え、室温程度の低温で重合反応させてポリアミド酸を生成し次いで加熱して加熱イミド化するか又はピリジンなどを加えて化学イミド化する２段法、または、有機極性溶媒中にテトラカルボン酸成分とジアミン成分とを所定の組成比で加え、好ましくは１００〜２５０℃、より好ましくは１３０〜２００℃程度の高温で重合イミド化反応させる１段法によって好適に行われる。加熱によってイミド化反応を行うときは脱離する水またはアルコールを除去しながら行うことが好適である。有機極性溶媒に対するテトラカルボン酸成分とジアミン成分の使用量は、溶媒中のポリイミドの固形分濃度が５〜５０重量％程度好ましくは５〜４０重量％になるようにするのが好適である。テトラカルボン酸成分とジアミン成分との混合比は、例えば、略等モル、好ましくはテトラカルボン酸成分に対するジアミン成分のモル比［ジアミン成分のモル数／テトラカルボン酸成分のモル数］が好ましくは０．９０〜１．１０、より好ましくは０．９５〜１．０５である。
【００５６】
有機極性溶媒としては、例えば、フェノール、クレゾール、キシレノールのようなフェノール類、２個の水酸基をベンゼン環に直接有するカテコール、レゾルシンのようなカテコール類、３−クロロフェノール、４−クロロフェノール（後述のパラクロロフェノールに同じ）、３−ブロムフェノール、４−ブロムフェノール、２−クロロ−５−ヒドロキシトルエンなどのハロゲン化フェノール類などからなるフェノール系溶媒；又はＮ−メチル−２−ピロリドン、１，３−ジメチル−２−イミダゾリジノン、Ｎ，Ｎ−ジメチルホルムアミド、Ｎ，Ｎ−ジエチルホルムアミド、Ｎ，Ｎ−ジメチルアセトアミド、Ｎ，Ｎ−ジエチルアセトアミドなどのアミド類からなるアミド系溶媒；あるいはそれらの混合溶媒などを好適に挙げることができる。これらのうち、アミド系溶媒およびフェノール系溶媒が好ましく、フェノール系溶媒がより好ましく、ハロゲン化フェノール類がさらに好ましく、４−クロロフェノールが特に好ましい。
【００５７】
重合イミド化して得られたポリイミド溶液は、後述するように、そのまま直接紡糸に用いることもできる。また、例えば得られたポリイミド溶液をポリイミドに対し非溶解性の溶媒中に投入してポリイミドを析出させて単離後、改めて有機極性溶媒に所定濃度になるように溶解させて芳香族ポリイミド溶液を調製し、それを紡糸に用いることもできる。
【００５８】
＜ガス分離膜の製造方法＞
本発明の非対称ガス分離膜は、ポリイミド溶液を用いて、乾湿式相転換法によって好適に得ることができる。乾湿式相転換法は、ポリイミド溶液を凝固液と接触させて相転換させながら膜を形成する公知の方法である。乾湿式相転換法は、膜形状にしたポリイミド溶液の表面の溶媒を蒸発させて薄い緻密層（分離層）を形成し、次いで凝固液（ポリイミド溶液の溶媒とは相溶し、ポリイミドは不溶な溶剤）に浸漬し、その際生じる相分離現象を利用して微細孔を形成して多孔質層（支持層）を形成させる相転換法であり、Ｌｏｅｂらが提案（例えば、米国特許３１３３１３２号）したものである。
【００５９】
ポリイミド溶液は他のポリマーを含んでもよいが、ポリイミドをポリマー全量に対し５０重量％以上含むのが好ましく、７０重量％以上含むのがより好ましく、９０重量％以上含むのがさらに好ましく、１００重量％であってもよい。
【００６０】
本発明においては、乾湿式相転換法に用いるポリイミド溶液の溶媒が、ポリイミドを溶解できる溶媒と脂肪族アルコールとを含むことが好ましい。ポリイミド溶液が脂肪族アルコールを含むことにより、膜透過成分（例えば水蒸気）の透過速度が大きく、かつ、ガスの選択透過性に優れたガス分離膜を得ることができる。また、ポリイミド溶液が脂肪族アルコールを含むことにより、中空糸膜にしたときの機械的強度が十分に高く、耐熱水性が高いガス分離膜を得ることができる。
【００６１】
ポリイミドを溶解できる溶媒は、有機極性溶媒が好ましく、モノマーを重合してポリマーを合成するときに用いた有機極性溶媒であってもよい。本発明の一態様として、上述のポリイミド溶液の調製に用いられる有機極性溶媒を例示できる。
【００６２】
ポリイミド溶液の溶媒として含まれる脂肪族アルコールは、沸点が、６０℃以上であることが好ましく、７０℃以上であることがより好ましく、１２０℃以上であることがより好ましく、１５０℃以上であることがさらに好ましく、２００℃以上であることが特に好ましい。脂肪族アルコールは、１価の脂肪族アルコールであっても２価以上の脂肪族多価アルコールであってもよく、脂肪族多価アルコールであるのが好ましい。
【００６３】
ポリイミド溶液の溶媒としての１価の脂肪族アルコールは、非環式のものが好ましく、直鎖状であっても分岐鎖状であってもよく、例えば炭素数１〜７個である。１価の脂肪族アルコールとしては、特に限定されないが、例えば、メタノール、エタノール、１−プロパノール、イソプロパノール等のプロパノール類、１−ブタノール、２−ブタノール、イソブタノール等のブタノール類、アミルアルコール、イソアミルアルコール、２−ペンタノール、３−ペンタノール、２−メチル−１−ブタノール、イソペンチルアルコール、ネオペンチルアルコール等のペンタノール類、１−ヘキサノール、２−ヘキサノール、３−ヘキサノール等のヘキサノール類、１−ヘプタノール、２−ヘプタノール、３−ヘプタノール、４−ヘプタノール等のヘプタノール類等が挙げられる。これらのうち、エタノールが好ましい。
【００６４】
ポリイミド溶液の溶媒としての脂肪族多価アルコールは、非環式のものが好ましく、直鎖状であっても分岐鎖状であってもよく、炭素数は、例えば、好ましくは２〜１０個、より好ましくは３〜８個である。脂肪族多価アルコールは、２価以上のアルコールを意味し、３価以上のアルコールであることが好ましい。脂肪族多価アルコールとしては、特に限定されないが、例えば、エチレングリコール、ジエチレングリコール、１，３−プロピレングリコール、１，４−ブタンジオール、１，５−ペンタンジオール、１，６−ヘキサンジオール、１，７−ヘプタンジオール、１，８−オクタンジオール、１，２−、１，３−又は２，３−ブタンジオール、２−メチル−１，４−ブタンジオール、ネオペンチルグリコール、２，２−ジメチル−１，３−プロパンジオール、２−メチル−１，５−ペンタンジオール、３−メチル−１，５−ペンタンジオール、２−メチル−１，６−ヘキサンジオール、３−メチル−１，６−ヘキサンジオール、２−メチル−１，７−ヘプタンジオール、３−メチル−１，７−ヘプタンジオール及び４−メチル−１，７−ヘプタンジオール等の２価の脂肪族アルコール溶媒、グリセリン、ジグリセリン等の３価以上のアルコール溶媒が挙げられる。これらのうち、グリセリンを用いると、均一な多孔質層を形成しやすく、ガス透過速度が速く、かつ、実用レベルに十分なガス選択性を有する中空糸膜を得ることができる。
【００６５】
脂肪族アルコールは１種を単独で用いても２種以上を併用してもよい。
【００６６】
ポリイミド溶液中の脂肪族アルコールの含有量は、ポリイミド溶液の全重量に対して好ましくは２〜３０重量％、好ましくは３〜３０重量％、より好ましくは５〜２０重量％である。脂肪族アルコールの含有量が該範囲内にあると、得られる中空糸の透過性能及び機械特性に優れる。また、ポリマー溶液を後述の紡糸工程に用いる場合、ポリマー溶液の固形分濃度は１０〜２０重量％が製膜上好ましい。また、ポリマー溶液の溶液粘度（回転粘度）は、紡糸工程における吐出温度で５０〜１５０００ポイズが好ましく、特に１００〜１００００ポイズであると、中空糸状などの吐出後の形状を安定に得ることが出来るので好ましい。
【００６７】
脂肪族アルコールは、ポリイミドが溶解した溶液に混合してもよいし、単離されたポリイミドと有機極性溶媒と脂肪族アルコールとを同時に混合してもよい。混合の際は、ポリイミドが有機極性溶媒に溶解するように加熱してもよい。
【００６８】
本発明のガス分離膜の製造方法の好ましい一態様として、ポリイミド、およびハロゲン化フェノールと脂肪族アルコールとの混合溶媒を含むポリイミド溶液を用いて、乾湿式相転換法によるのが好ましい。より好ましい一態様としては、ポリイミドと、パラクロロフェノールと、グリセリンとを含むポリマー溶液を用いて、乾湿式相転換法によりガス分離膜を形成するのが好ましい。
【００６９】
本発明の一態様として、ポリイミド溶液を用いて乾湿式相転換法により中空糸膜を製造する方法を以下説明する。
【００７０】
中空糸膜の製造方法は、通常、紡糸工程（紡糸ドープ吐出工程）、凝固工程、洗浄工程、乾燥工程および熱処理工程を含む。これらの各工程は、中空糸を連続的に送り出し／引き取りをしながら中空糸を連続的に処理することが必須の工程と、ボビン等に巻いた状態でバッチ処理しても、または連続的に処理してもよい工程とがある。
【００７１】
まず、紡糸工程（紡糸ドープ吐出工程）において、紡糸ドープ液の吐出のために使用される紡糸ノズルは、紡糸ドープ液を中空糸状体に押し出すものであればよく、チューブ・イン・オリフィス型ノズルなどが好適である。通常、押し出す際のポリイミド溶液）の温度範囲は、ドープ液に含まれるポリイミド、溶媒の種類、粘度等によるが、例えば、好ましくは約２０℃〜１５０℃、より好ましくは３０℃〜１２０℃である。また、ノズルから押し出される中空糸状体の内部へ気体または液体を供給しながら紡糸がおこなわれる。
【００７２】
紡糸工程から連続する凝固工程では、ノズルから吐出された中空糸状体が、一旦、大気中または窒素等の不活性ガス雰囲気中等に押し出され、引き続き、凝固浴に導かれ、凝固液に浸漬される。凝固液は、ポリイミド成分を実質的には溶解せず且つポリイミド成分の溶媒と相溶性があるものが好適である。特に限定するものではないが、水や、メタノール、エタノール、プロピルアルコールなどの低級アルコール類や、アセトン、ジエチルケトン、メチルエチルケトンなどの低級アルキル基を有するケトン類など、あるいは、それらの混合物が好適に用いられる。また、ポリイミド溶液の溶媒がアミド系溶媒であるときは、アミド系溶媒の水溶液も好ましい。
【００７３】
凝固工程では、ノズルから中空糸形状に吐出されたポリイミド溶液がその形状を保持できる程度に凝固させる一次凝固液に浸漬し、案内ロール等に巻き取られ、次いで完全に凝固させるための二次凝固液に浸漬するのが好ましい。一次凝固液と二次凝固液は同一の凝固液でも構わないし、別々の凝固液でもかまわない。また、凝固液槽を多数化することでポリイミド溶液中の溶媒を効率的に抽出する事も可能である。
【００７４】
紡糸工程及び凝固工程は、中空糸を連続的に送り出し／引き取りをしながら中空糸を連続的に処理する連続処理工程であるのが好ましい。
【００７５】
次の洗浄工程では、必要によりエタノール等の洗浄溶媒で洗浄し、次いで置換溶媒、例えばイソペンタン、ｎ−ヘキサン、イソオクタン、ｎ−ヘプタン等の脂肪族炭化水素を使用して、中空糸の外側および内側の凝固液および／または洗浄溶媒を置換する。
【００７６】
次の乾燥工程では、置換溶媒を含む中空糸を適当な温度で乾燥する。そして、熱処理工程において、好ましくは、用いられたポリイミドの軟化点又は二次転移点よりも低い温度で、熱処理を行うことで、非対称ガス分離中空糸膜が得られる。
【００７７】
洗浄・乾燥・熱処理工程は、中空糸を連続的に送り出し／引き取りをしながら中空糸を連続的に処理する連続処理工程でも良いし、ボビン等に巻いた状態でバッチ処理してもよい。
【００７８】
本発明の中空糸膜である非対称ガス分離膜はモジュール化して好適に用いることができる。中空糸膜の内径は約３０〜５００μｍのものが好適である。通常のガス分離膜モジュールは、例えば、適当な長さの中空糸膜１００〜１００００００本程度（好ましくは１００〜２０００００本）を束ね、その中空糸束の両端部を、中空糸の少なくとも一方の端が開口状態を保持した状態になるようにして、熱硬化性樹脂などからなる管板で固着し、得られた中空糸束と管板などからなる中空糸膜エレメントを、少なくとも混合ガス導入口と透過ガス排出口と非透過ガス排出口とを備える容器内に、中空糸膜の内側に通じる空間と中空糸膜の外側へ通じる空間とが隔絶するように収納し取り付けることによって得られる。管板は、Ｏ−リングや接着剤などによって容器に密閉して取り付けられる。このようなガス分離膜モジュールでは、混合ガスが混合ガス導入口から中空糸膜の内側あるいは外側に接する空間へ供給され、中空糸膜に接して流れる間に混合ガス中の特定成分が選択的に膜を透過し、透過ガスが透過ガス排出口から、膜を透過しなかった非透過ガスが非透過ガス排出口からそれぞれ排出されることによって、ガス分離が行われる。
【００７９】
本発明の非対称ガス分離膜は、種々のガス種を高分離度（透過速度比）で分離回収することができるが、耐水性、耐熱水性に優れることから、特に水蒸気を分離するのに用いるのが好適である。本発明のガス分離膜を用いて水蒸気を分離する場合、即ち、除湿をおこなう場合、前記のガス分離膜モジュールに、水蒸気を含有する混合ガスを中空糸膜の内側あるいは外側に接する空間へ供給し、水蒸気を選択的に膜の透過側へ透過し、未透過ガスとして除湿されたガスを極めて効率よく得ることが出来る。また、透過ガス側の空間に例えば供給された混合ガスと向流になる方向にキャリアガスを流して透過ガスの回収を促進してもよく、その際、キャリアガスとして非透過ガスを用いてもよい。
【００８０】
本発明のガス分離膜は、水蒸気透過速度が極めて大きいので、除湿及び／又は加湿を極めて効率よく好適におこなうことができる。除湿を行う場合、本発明のガス分離膜を備えるガス分離膜モジュールに、水蒸気を含有する混合ガスを中空糸膜の内側あるいは外側に接する空間へ供給することによって、水蒸気を選択的に膜の透過側へ透過して非透過ガスとして除湿されたガスを極めて効率よく得ることができる。特に、水蒸気を含有する混合ガスは中空糸膜の内側へ供給し、中空糸膜の外側の空間へ乾燥したキャリアガスを混合ガスと向流になるように導入することがより高効率で除湿ができるので好ましく、更に、キャリアガスとしてガス分離膜の非透過側で得られる除湿されたガスの一部をリサイクルして用いることが簡便なキャリアガスの導入方法として好ましい。加湿する場合には、水蒸気をより多量に含有する（水蒸気分圧が高い）混合ガスを中空糸膜の内側あるいは外側に接する空間へ供給し、中空糸膜の反対側の空間へ水蒸気をより少量含有する（水蒸気分圧が低い）ガスを供給することによって、水蒸気が膜を選択的に透過して、水蒸気をより少量含有するガスを容易に加湿することができる。特に、水蒸気をより多量に含有する混合ガスと水蒸気をより少量含有するガスは中空糸膜を挟んで向流となるように供給することが高効率になるので望ましい。
【００８１】
更に、本発明のガス分離膜を用いることによって、燃料電池用の供給ガスの除湿及び／又は加湿を好適に行うことができる。固体高分子型燃料電池は、一般に水素イオン伝導性の固体高分子電解質膜の両側を、白金触媒を担持したカーボン電極で挟み込んで積層した発電素子と、それらの各電極に水素等の燃料ガスあるいは酸素等の酸化性ガスを供給したり電極からの排出ガスを排出するための配流機能を備えたセパレータや更にその外側に配置した集電体などを積層して構成されている。この電池では、固体高分子電解質膜が乾燥すると、イオン伝導度が低下するとともに、固体高分子電解質膜と電極との接触不良をおこして出力の急激な低下をきたすため、固体高分子電解質膜が一定の湿度を保つように制御することが重要である。このため、供給ガス（燃料ガス及び／又は酸化性ガス）の加湿（水分が多すぎる場合は加湿の代わりに除湿）をおこなうことが必要である。前記供給ガスの加湿方法として分離膜を用いることは既に提案されている。特開平３−２６９９５８号公報にはテトラフルオロエチレン樹脂からなる多孔質膜を用いることが開示されている。中空糸状多孔質膜を用いることによって単位面積当たりの透過膜面積を大きくし、加湿性能を高めることが特開平８−２７３６８７号公報や特開平８−３１５８３８号公報に開示されている。しかしながら、これらの加湿膜では加湿性能が十分でないという問題、および、長時間水と膜が接触していると膜の燃料電池の供給ガス側に水がしみ出て液滴が生成するという問題があった。更に、自動車用などの燃料電池では、燃料電池の排出ガス中の水分を分離膜によって選択的に透過させて燃料電池の供給ガスへリサイクルして使用する方法が検討されているが、前記の多孔質膜では燃料電池の排出ガス中の水分以外の成分を燃料電池の供給ガスへ混入させるなどの問題もあった。
【００８２】
本発明のガス分離膜は、スキン層（分離層）と多孔質層（支持層）とから構成される非対称構造を有しているので、燃料電池で長時間使用したとき、燃料電池の供給ガス側の膜面に水がしみ出て液滴が生成するという不都合や、燃料電池の排出ガス中の水分以外の成分を燃料電池の供給ガスへ混入させるといった問題が生じにくい。また、ガス分離膜がポリイミドから構成される場合は、燃料電池用に用いる時に要求される耐熱性、耐薬品性などにも優れる。
【実施例】
【００８３】
次に、本発明における中空糸ガス分離膜の製造とその特性について、実施例により具体的に説明する。尚、本発明は実施例に限定されるものではない。
【００８４】
実施例における各測定方法は下記のとおりである。
【００８５】
（中空糸膜の水蒸気透過性能の測定方法）
約１０本の中空糸膜と、ステンレスパイプと、エポキシ樹脂系接着剤とを使用して有効長が８０ｍｍの透過性能評価用のエレメントを作成し、これをステンレス容器に装着してペンシルモジュールとした。このペンシルモジュールの中空糸の内側へ、１５℃の飽和水蒸気を含む窒素ガスを５ｋｇｆＧ／ｃｍ２の圧力で一定量供給し、膜の出口側から得られる乾燥ガスを、製品ガスとした。膜の透過側を大気圧とし、更に膜の供給側と非透過側に十分な水蒸気の分圧差を稼ぐため、水蒸気濃度の低い製品ガスの２０％を更に透過側へ供給した。供給ガス、製品ガスの露点は、鏡面式の露点計で検出し、水蒸気分圧を求めた。測定した水蒸気量（水蒸気分圧）と供給ガス量及び有効膜面積から膜の水蒸気透過速度（Ｐ’Ｈ２Ｏ）を算出した。尚、これらの測定は３５℃でおこなった。
【００８６】
（中空糸膜の窒素ガス透過性能の測定方法）
約１０本の中空糸膜と、ステンレスパイプと、エポキシ樹脂系接着剤とを使用して有効長が８０ｍｍの透過性能評価用のエレメントを作成し、これをステンレス容器に装着してペンシルモジュールとした。それに５ｋｇｆＧ／ｃｍ２の窒素純ガスを供給して透過流量を測定した。測定した透過窒素ガス量と供給圧力及び有効膜面積から窒素ガスの透過速度を算出した。尚、これらの測定は３５℃でおこなった。
【００８７】
＜実施例１＞
（ポリイミド溶液の調製）
３，３’，４，４’−ビフェニルテトラカルボン酸二無水物（以下、ｓ−ＢＰＤＡ）４５ｍｏｌ％と、２，２’−ビス（３，４−ジカルボキシフェニル）ヘキサフルオロプロパン二無水物（以下、６ＦＤＡ）４０ｍｏｌ％と、ベンゼン−１,２,４,５−テトラカルボン酸二無水物（以下、ＰＭＤＡ）１５ｍｏｌ％と、３,７-ジアミノ-２,８-ジメチルジベンゾチオフェン５,５−ジオキシド（以下、ＴＳＮ）５０ｍｏｌ％と２，２’５，５’−テトラクロロベンジジン（以下、ＴＣＢ）５０ｍｏｌ％を、溶媒のパラクロロフェノール（以下、ＰＣＰ）と共にセパラブルフラスコ中にて重合温度１９０℃で１２時間重合し、ポリマー濃度が１８重量％のポリイミド溶液を得た。得られたポリイミド溶液にグリセリンをポリマー溶液全量に対して５ｗｔ％になるように添加した。１９０℃で１時間攪拌することにより、最終的に１００℃における溶液粘度が２０００ポイズ、ポリマー濃度が１７重量％のポリイミド溶液を得た。ポリイミド溶液の溶液粘度は、回転粘度計（ローターのずり速度１．７５ｓｅｃ−１）を用い温度１００℃で測定した。
【００８８】
（非対称中空糸膜の製造方法）
得られたポリイミド溶液を、４００メッシュの金網で濾過したあと、中空糸紡糸ノズル（円形開口部外径１０００μｍ、円形開口部スリット幅２００μｍ、芯部開口部外径６００μｍ）から吐出させ、吐出した中空糸状体を窒素雰囲気中に通した後、０℃の７５重量％エタノール水溶液からなる凝固液に浸漬し湿潤糸とした。これを５０℃のエタノール中に２時間浸漬し脱溶媒処理を完了し、更に、７０℃のイソオクタン中に３時間浸漬洗浄して溶媒を置換後、１００℃で３０分乾燥し、その後２５０℃で３０分の熱処理を行った。得られた中空糸膜はいずれも、外径寸法３３０μｍ、内径寸法２１０μｍ、膜厚６０μｍのものであった。
【００８９】
得られた中空糸膜のガス透過性能を前記の方法によって測定した。結果を表１に示す。
【００９０】
＜実施例２、比較例１〜３＞
実施例２および比較例１においては、ポリイミドの組成、グリセリン濃度、ポリマー溶液の固形分濃度を表１のようにした以外は実施例１と同様の方法でポリイミド中空糸を得た。比較例２および３は表１に記載の中空糸膜を用いた。それぞれの中空糸膜のガス透過性能を前記の方法によって測定した。結果を表１に示す。
【００９１】
【表１】
2019076866.tif 000012
【産業上の利用可能性】
【００９２】
本発明のガス分離膜は、ガス透過速度をより向上させた非対称膜であり、実用レベルに十分なガスの選択透過性を有する。このため、本発明のガス分離膜を用いれば、ガス分離速度が向上した、高効率でコンパクトな高性能中空糸ガス分離膜モジュールを提供でき、高効率のガス分離を実現できる。また、本発明のガス分離膜は、好ましくは、ハロゲン化フェノールと脂肪族アルコールとの混合物を溶媒として用いたポリマー溶液を、乾湿式相転換法により形成することにより得ることができる。
【００９３】
特に、本発明のガス分離膜は、水蒸気を含む混合ガスから水蒸気を除去する（除湿する）場合には、極めて高効率に、除湿を実施することが可能になる。